(57)【要約】  透明性、及び視野角等の性能に優れているとともに、色再現性についても良好であって、映像視認性の高い透明スクリーンの製造に特に適した透明スクリーン用樹脂組成物、及び透明スクリーン用フィルム等を提供する。  上述の課題は、熱可塑性樹脂（Ａ）、及び、無機粒子（Ｂ）を含有する、透明スクリーン用樹脂組成物であって、（１）該無機粒子（Ｂ）のＺ平均粒子径が４００〜７０００ｎｍであり、（２）前記熱可塑性樹脂（Ａ）１００質量部に対し、前記無機粒子（Ｂ）を０．００１〜３質量部含有する透明スクリーン用樹脂組成物等、により解決された。【特許請求の範囲】
【請求項１】
熱可塑性樹脂（Ａ）、及び、無機粒子（Ｂ）を含有する、透明スクリーン用樹脂組成物であって、
（１）該無機粒子（Ｂ）のＺ平均粒子径が４００〜７０００ｎｍであり、
（２）前記熱可塑性樹脂（Ａ）１００質量部に対し、前記無機粒子（Ｂ）を０．００１〜３質量部含有する、
透明スクリーン用樹脂組成物。
【請求項２】
前記熱可塑性樹脂（Ａ）１００質量部に対し、前記無機粒子（Ｂ）を０．００１〜０．０１５質量部含有する、請求項１に記載の透明スクリーン用樹脂組成物。
【請求項３】
前記無機粒子（Ｂ）の多分散指数が０．８以下である、請求項１又は２に記載の透明スクリーン用樹脂組成物。
【請求項４】
前記無機粒子（Ｂ）が、Ｂｉ、Ｎｄ、Ｓｉ、Ａｌ、Ｚｒからなる群から選ばれる少なくとも１種の元素の酸化物、複合酸化物、及び、該酸化物及び該複合酸化物の少なくともいずれかの混合物のうち、いずれか一種以上を含む、請求項１〜３のいずれか一項に記載の透明スクリーン用樹脂組成物。
【請求項５】
前記無機粒子（Ｂ）が、少なくともＢｉの酸化物、複合酸化物、及び、該酸化物及び該複合酸化物の少なくともいずれかの混合物のうち、いずれか一種以上を含む、請求項４に記載の透明スクリーン用樹脂組成物。
【請求項６】
前記無機粒子（Ｂ）のＺ平均粒子径が６００〜３０００ｎｍである、請求項１〜５のいずれかに記載の透明スクリーン用樹脂組成物。
【請求項７】
請求項１〜６のいずれか一項に記載の透明スクリーン用樹脂組成物を含む、透明スクリーン用フィルム。
【請求項８】
熱可塑性樹脂（Ａ）、及び、無機粒子（Ｂ）を含有する、透明スクリーン用フィルムであって、
（１）該無機粒子（Ｂ）のＺ平均粒子径が４００〜７０００ｎｍであり、
（２）前記熱可塑性樹脂（Ａ）１００質量部に対し、前記無機粒子（Ｂ）を０．００１〜３質量部含有する、
透明スクリーン用フィルム。
【請求項９】
前記透明スクリーン用フィルムを溶媒に溶解させた状態の無機粒子（Ｂ）のＺ平均粒子径が４００〜７０００ｎｍである、請求項７又は８に記載の透明スクリーン用フィルム。
【請求項１０】
前記無機粒子（Ｂ）のＺ平均粒子径が５００〜３７００ｎｍである、請求項９に記載の透明スクリーン用フィルム。
【請求項１１】
前記無機粒子（Ｂ）が、少なくともＢｉの酸化物、複合酸化物、及び、該酸化物及び該複合酸化物の少なくともいずれかの混合物のうち、いずれか一種以上を含む、請求項７〜１０のいずれか一項に記載の透明スクリーン用フィルム。
【請求項１２】
前記透明スクリーン用フィルムに含まれる無機粒子（Ｂ）の粒子の個数を基準として３０％以上の個数の粒子の粒子径が、３００〜２０００ｎｍの範囲内にある、請求項７〜１１のいずれか一項に記載の透明スクリーン用フィルム。
【請求項１３】
前記透明スクリーン用フィルムに含まれる無機粒子（Ｂ）の平均粒子径の値が３００〜３０００ｎｍである、請求項７〜１２のいずれか一項に記載の透明スクリーン用フィルム。
【請求項１４】
厚みが１０〜３０００μｍである、請求項７〜１３のいずれか一項に記載の透明スクリーン用フィルム。
【請求項１５】
ＪＩＳ−Ｋ−７３６１及びＪＩＳ−Ｋ−７１３６に準拠する方法で測定した全光線透過率が７０％以上である、請求項７〜１４のいずれか一項に記載の透明スクリーン用フィルム。
【請求項１６】
ＪＩＳ−Ｋ−７３６１及びＪＩＳ−Ｋ−７１３６に準拠する方法で測定したヘイズが７０％以下である、請求項７〜１５のいずれか一項に記載の透明スクリーン用フィルム。
【請求項１７】
次式で定義される拡散度Ｂの値が２〜７０の範囲である、請求項７〜１６のいずれか一項に記載の透明スクリーン用フィルム。
【数１】
2019003626.tif 000007
（上記式（Ｉ）において、Ｉθは、前記フィルムに垂直な方向に対し、角度θ°をなす方向へ出射する光線の出射強度受光を示し、
前記出射強度受光Ｉθは、前記フィルムを置かない状態で、受光角度３°における光線の出射強度が８５％となるように感度調節を行った後に、下記条件の透過測定にて、前記フィルムに光照射を行って測定する値である。）
・フィルタ  ：なし
・光束絞り  ：６．０
・受光絞り  ：４．０
・入射角度  ：０°
・試料あおり角度：０°
・受光開始角度：−９０°
・受光終了角度：９０°
【請求項１８】
前記フィルムに光照射する照射光の波長が４００ｎｍ、５００ｎｍ、６００ｎｍ、及び７００ｎｍであるときの拡散度をそれぞれＢ（４００）、Ｂ（５００）、Ｂ（６００）、Ｂ（７００）としたとき、Ｂ（４００）、Ｂ（５００）、Ｂ（６００）、Ｂ（７００）の相対標準偏差が０〜２０％の範囲である、請求項７〜１７のいずれか一項に記載の透明スクリーン用フィルム。
【請求項１９】
ＪＩＳ Ｚ８７２２の幾何条件（ｆ）に従って測定した前記透明スクリーン用フィルムのＹＩ値が５以下である、請求項７〜１８のいずれか一項に記載の透明スクリーン用フィルム。
【請求項２０】
請求項１〜６のいずれか一項に記載の透明スクリーン用樹脂組成物を用いる、透明スクリーンの製造方法。
【発明の詳細な説明】
【技術分野】
【０００１】
本発明は、透明なスクリーン、より具体的には映像を投射して表示するための透明スクリーン用の樹脂組成物、透明スクリーン用フィルム、及びその製造方法に関する。
【背景技術】
【０００２】
従来、例えば商品の広告等のための映像を表示する透明なスクリーンが知られている（例えば、特許文献１及び２）。このような透明スクリーンとしては、微細な粒子が添加された薄い樹脂層が採用されていて、プロジェクタから投射された画像が透明スクリーン上に表示される。
【先行技術文献】
【特許文献】
【０００３】
【特許文献１】特許第５７５２８３４号公報
【特許文献２】ＷＯ２０１６／０９３１８１号公報
【発明の開示】
【発明が解決しようとする課題】
【０００４】
従来の透明スクリーンにおいては、透明性、及び視野角等の性能について実用レベルに達していることが必要とされている。【０００５】
しかしながら、これらの性能を満足する透明スクリーンにおいても、投影映像の視認性が必ずしも良好でない場合があった。すなわち、ある特定の映像データに基づき透明スクリーン上に投影された映像において、同じ映像データに基づき他の表示機器で表示した映像に比べて特定の色、例えば青色が強調されてしまうといった色再現性の問題が生じることがあった。例えば、上記特許文献１に開示されている透明スクリーン用フィルムにおいては、プロジェクタから投射された画像の青色が強調されるという問題があった。これは光拡散粒子の粒子径が小さいために、短波長光すなわち青色光の減光効率が大きく、光がより拡散していることに起因している。
【課題を解決するための手段】
【０００６】
本発明者らは、上述の課題を解決すべく鋭意検討を重ねた結果、透明性、及び視野角等の性能に優れているとともに、色再現性についても良好であって、映像視認性の高い透明スクリーンの製造に特に適した透明スクリーン用樹脂組成物、及び透明スクリーン用フィルム等を実現できることを見出し、本発明を完成するに至った。
すなわち、所定の範囲の粒径を有する無機粒子を熱可塑性樹脂中に所定量、含有させることにより、上述の優れた特徴を実現可能な透明スクリーン用樹脂組成物、及び透明スクリーン用フィルムを実現した。【０００７】
本発明は、以下に示す樹脂組成物、透明スクリーン用フィルム、及び透明スクリーン用フィルムの製造方法に関する。【０００８】
（ｉ）熱可塑性樹脂（Ａ）、及び、無機粒子（Ｂ）を含有する、透明スクリーン用樹脂組成物であって、
（１）該無機粒子（Ｂ）のＺ平均粒子径が４００〜７０００ｎｍであり、
（２）前記熱可塑性樹脂（Ａ）１００質量部に対し、前記無機粒子（Ｂ）を０．００１〜３質量部含有する、
透明スクリーン用樹脂組成物。
（ｉｉ）前記熱可塑性樹脂（Ａ）１００質量部に対し、前記無機粒子（Ｂ）を０．００１〜０．０１５質量部含有する、上記（ｉ）に記載の透明スクリーン用樹脂組成物。
（ｉｉｉ）前記無機粒子（Ｂ）の多分散指数が０．８以下である、上記（ｉ）又は（ｉｉ）に記載の透明スクリーン用樹脂組成物。
（ｉｖ）前記無機粒子（Ｂ）が、Ｂｉ、Ｎｄ、Ｓｉ、Ａｌ、Ｚｒからなる群から選ばれる少なくとも１種の元素の酸化物、複合酸化物、及び、該酸化物及び該複合酸化物の少なくともいずれかの混合物のうち、いずれか一種以上を含む、上記（ｉ）〜（ｉｉｉ）のいずれか一項に記載の透明スクリーン用樹脂組成物。
（ｖ）前記無機粒子（Ｂ）が、少なくともＢｉの酸化物、複合酸化物、及び、該酸化物及び該複合酸化物の少なくともいずれかの混合物のうち、いずれか一種以上を含む、上記（ｉｖ）に記載の透明スクリーン用樹脂組成物。
（ｖｉ）前記無機粒子（Ｂ）のＺ平均粒子径が６００〜３０００ｎｍである、上記（ｉ）〜（ｖ）のいずれかに記載の透明スクリーン用樹脂組成物。
（ｖｉｉ）上記（ｉ）〜（ｖｉ）のいずれか一項に記載の透明スクリーン用樹脂組成物を含む、透明スクリーン用フィルム。
（ｖｉｉｉ）熱可塑性樹脂（Ａ）、及び、無機粒子（Ｂ）を含有する、透明スクリーン用フィルムであって、
（１）該無機粒子（Ｂ）のＺ平均粒子径が４００〜７０００ｎｍであり、
（２）前記熱可塑性樹脂（Ａ）１００質量部に対し、前記無機粒子（Ｂ）を０．００１〜３質量部含有する、
透明スクリーン用フィルム。
（ｉｘ）前記透明スクリーン用フィルムを溶媒に溶解させた状態の無機粒子（Ｂ）のＺ平均粒子径が４００〜７０００ｎｍである、上記（ｖｉｉ）又は（ｖｉｉｉ）に記載の透明スクリーン用フィルム。
（ｘ）前記無機粒子（Ｂ）のＺ平均粒子径が５００〜３７００ｎｍである、上記（ｉｘ）に記載の透明スクリーン用フィルム。
（ｘｉ）前記無機粒子（Ｂ）が、少なくともＢｉの酸化物、複合酸化物、及び、該酸化物及び該複合酸化物の少なくともいずれかの混合物のうち、いずれか一種以上を含む、上記（ｖｉｉ）〜（ｘ）のいずれか一項に記載の透明スクリーン用フィルム。
（ｘｉｉ）前記透明スクリーン用フィルムに含まれる無機粒子（Ｂ）の粒子の個数を基準として３０％以上の個数の粒子の粒子径が、３００〜２０００ｎｍの範囲内にある、上記（ｖｉｉ）〜（ｘｉ）のいずれか一項に記載の透明スクリーン用フィルム。
（ｘｉｉｉ）前記透明スクリーン用フィルムに含まれる無機粒子（Ｂ）の平均粒子径の値が３００〜３０００ｎｍである、上記（ｖｉｉ）〜（ｘｉｉ）のいずれか一項に記載の透明スクリーン用フィルム。
（ｘｉｖ）厚みが１０〜３０００μｍである、上記（ｖｉｉ）〜（ｘｉｉｉ）に記載の透明スクリーン用フィルム。
（ｘｖ）ＪＩＳ−Ｋ−７３６１及びＪＩＳ−Ｋ−７１３６に準拠する方法で測定した全光線透過率が７０％以上である、上記（ｖｉｉ）〜（ｘｉｖ）のいずれかに記載の透明スクリーン用フィルム。
（ｘｖｉ）ＪＩＳ−Ｋ−７３６１及びＪＩＳ−Ｋ−７１３６に準拠する方法で測定したヘイズが７０％以下である、上記（ｖｉｉ）〜（ｘｖ）のいずれか一項に記載の透明スクリーン用フィルム。
（ｘｖｉｉ）次式で定義される拡散度Ｂの値が２〜７０の範囲である、上記（ｖｉｉ）〜（ｘｖｉ）のいずれか一項に記載の透明スクリーン用フィルム。
【数１】
2019003626.tif 000002
（上記式（Ｉ）において、Ｉθは、前記フィルムに垂直な方向に対し、角度θ°をなす方向へ出射する光線の出射強度受光を示し、
前記出射強度受光Ｉθは、前記フィルムを置かない状態で、受光角度３°における光線の出射強度が８５％となるように感度調節を行った後に、下記条件の透過測定にて、前記フィルムに光照射を行って測定する値である。）
・フィルタ  ：なし
・光束絞り  ：６．０
・受光絞り  ：４．０
・入射角度  ：０°
・試料あおり角度：０°
・受光開始角度：−９０°
・受光終了角度：９０°
（ｘｖｉｉｉ）前記フィルムに光照射する照射光の波長が４００ｎｍ、５００ｎｍ、６００ｎｍ、及び７００ｎｍであるときの拡散度をそれぞれＢ（４００）、Ｂ（５００）、Ｂ（６００）、Ｂ（７００）としたとき、Ｂ（４００）、Ｂ（５００）、Ｂ（６００）、Ｂ（７００）の相対標準偏差が０〜２０％の範囲である、上記（ｖｉｉ）〜（ｘｖｉｉ）のいずれか一項に記載の透明スクリーン用フィルム。
（ｘｉｘ）ＪＩＳ Ｚ８７２２の幾何条件（ｆ）に従って測定した前記透明スクリーン用フィルムのＹＩ値が５以下である、上記（ｖｉｉ）〜（ｘｖｉｉｉ）のいずれか一項に記載の透明スクリーン用フィルム。
（ｘｘ）上記（ｉ）〜（ｖｉ）のいずれか一項に記載の透明スクリーン用樹脂組成物を用いる、透明スクリーンの製造方法。
【発明の効果】
【０００９】
本発明の樹脂組成物、及び透明スクリーン用フィルムにおいては、上述のように、特定の粒径を有する無機粒子を所定量、熱可塑性樹脂層中に含有しており、これらは、透明性、及び視野角等の性能に優れ、かつ色再現性等の映像視認性も良好である透明スクリーンの製造に特に適している。よって本発明の透明スクリーンは、特に、色再現性を含む映像視認性に優れた特徴を有する。
【図面の簡単な説明】
【００１０】
【図１】実施例３の透明スクリーン用フィルムにおける、波長の異なる入射光のそれぞれについての受光角度と透過光強度との関係を示すグラフである。
【図２】比較例１０の透明スクリーン用フィルムにおける、波長の異なる入射光のそれぞれについての受光角度と透過光強度との関係を示すグラフである。
【図３】樹脂フィルムの断面観察に基づく、粒子径の測定方法を概略的に示す図である。
【発明を実施するための形態】
【００１１】
以下、本発明を詳細に説明する。尚、本発明は、以下の実施の形態に限定されるものではなく、発明の効果を有する範囲において任意に変更して実施することができる。
【００１２】
［透明スクリーン用樹脂組成物］
本発明の透明スクリーン用樹脂組成物は、詳細を後述する熱可塑性樹脂（Ａ）と、特定の種類の無機粒子（Ｂ）とを有する。透明スクリーン用樹脂組成物において、無機粒子（Ｂ）は、熱可塑性樹脂（Ａ）１００質量部に対して、０．００１〜３．０質量部（約０．００１〜約３．０質量％）含まれる。
【００１３】
無機粒子（Ｂ）は、熱可塑性樹脂（Ａ）１００質量部に対して、好ましくは０．０１〜２．０質量部、より好ましくは０．０５〜１．０質量部、特に好ましくは０．１〜０．３質量部、含まれる。無機粒子（Ｂ）の含有量を上述の範囲に調整することにより、シート又はフィルムの高い透明性が確保されるとともに、投射光の十分な散乱効果が得られ、色再現性等の画像の視認性も良好となる。
【００１４】
また、上述のように、無機粒子（Ｂ）は、少量であっても透明スクリーンの性能向上に貢献するものである。このため、熱可塑性樹脂（Ａ）１００質量部に対して、無機粒子（Ｂ）を０．００１〜０．０１５質量部程度、例えば、０．０１５質量部未満（樹脂組成物中、約０．０１５質量％未満）といった量のみ、添加しても良い。
【００１５】
＜熱可塑性樹脂（Ａ）＞
透明スクリーン用樹脂組成物の主な構成材料として、熱可塑性樹脂（Ａ）が用いられる。透明スクリーン用フィルムの強度、及び耐久性を向上させるためには、硬質の熱可塑性樹脂（Ａ）の使用が好ましい。さらに、透明スクリーン用フィルムの透明性を向上させるために、透明性の高い熱可塑性樹脂（Ａ）の使用が好ましい。
具体的には、熱可塑性樹脂（Ａ）は、ポリカーボネート樹脂、ポリエステル樹脂、アクリル及びメタクリル樹脂、ポリオレフィン樹脂、セルロース系樹脂、ビニル系樹脂、及びポリスチレン系樹脂からなる群から選択される少なくとも１種を含むことが好ましい。
特に、熱可塑性樹脂（Ａ）は、上述の選択肢の中で、ポリカーボネート樹脂、及びポリエステル樹脂から選択される少なくとも１種を含んでいることが好ましい。
【００１６】
例えば、上述のポリカーボネート樹脂としては、分子主鎖中に炭酸エステル結合を含む−［Ｏ−Ｒ−ＯＣＯ］−単位（Ｒが脂肪族基、芳香族基、又は脂肪族基と芳香族基の双方を含むもの、さらに直鎖構造あるいは分岐構造を持つもの）を含むものであれば、特に限定されるものではない。ただし、耐衝撃性、耐熱性の点から、また芳香族ジヒドロキシ化合物としての安定性、さらにはそれに含まれる不純物の量が少ないものの入手が容易である点から、芳香族ポリカーボネートがより好ましいものとして挙げられる。芳香族ポリカーボネートとして、例えばビスフェノールＡ骨格を有するものが挙げられる。
また、上述のポリエステル樹脂としては、例えば、ＰＥＴＧ（シクロヘキサンジメタノールによりグリコール変性されたポリエチレンテレフタレート）等が使用される。
【００１７】
＜無機粒子（Ｂ）＞
透明スクリーン用樹脂組成物は、微粒化された無機粒子（Ｂ）を含有する。無機粒子（Ｂ）として、例えば金属酸化物を含むものなどが用いられる。より具体的には、無機粒子（Ｂ）は、例えば、Ｂｉ、Ｎｄ、Ｓｉ、Ａｌ、Ｚｒからなる群から選ばれる少なくとも１種の元素の酸化物、複合酸化物、及び、該酸化物及び該複合酸化物の少なくともいずれか一方の混合物のうち、いずれか一種以上を含むことが好ましい。無機粒子（Ｂ）は、より好ましくは、酸化ビスマス、酸化ジルコニウム、シリカ、及びアルミナから選択される少なくとも１種を含有する。無機粒子（Ｂ）としては、酸化ビスマスを含むもの、すなわち、ビスマスの酸化物、複合酸化物、及び、該酸化物及び該複合酸化物の少なくともいずれかの混合物を含有するものが、特に好ましい。
【００１８】
無機粒子（Ｂ）は、４００ｎｍ〜７０００ｎｍのＺ平均粒子径を有する。無機粒子（Ｂ）のＺ平均粒子径は、好ましくは、４００ｎｍ〜５０００ｎｍ、より好ましくは４３０ｎｍ〜３８００ｎｍ、さらに好ましくは５００ｎｍ〜３４００ｎｍ、特に好ましくは、６００ｎｍ〜３０００ｎｍである。このように、従来の投影用の透明スクリーンに使用される無機粒子、例えば、数十ｎｍ程度の粒子径を有する無機粒子に比べて径の大きい無機粒子（Ｂ）を採用した透明スクリーン用樹脂組成物は、詳細を後述するように、光線透過率、光拡散性、及び色再現性に優れた透明スクリーンの実現を可能にする。
本発明でいうＺ平均粒子径とは、粒子分散物等の動的光散乱法の測定データを、キュムラント解析法を用いて解析して得られるデータである。
キュムラント解析においては、粒子径の平均値と多分散指数（ＰＤｉ）が得られ、本発明においては、この平均粒子径をＺ平均粒子径と定義する。
具体的には以下の通りである。まず、測定で得られたＧ１相関関数の対数に、多項式をフィットさせる作業を、キュムラント解析といい、下式
ＬＮ（Ｇ１）＝ａ＋ｂｔ＋ｃｔ２＋ｄｔ３＋ｅｔ４＋・・・・・・・・・
の定数ｂが、二次キュムラントまたは、Ｚ平均拡散係数とよばれる。
この定数ｂの値を、分散媒の粘度と幾つかの装置定数を用いて粒子径に換算した値がＺ平均粒子径である。このＺ平均粒子径の値は、動的光散乱法で得られる最も重要で安定した値であり、分散安定性の指標として品質管理目的に適した値である。また、２乗項の係数であるｃについては、２ｃ／ｂ２の値が多分散指数（ＰＤｉ）と呼ばれる。
本発明における分散性の指標であるＺ平均粒子径は、具体的には下記の方法を用いて測定することができる。
すなわち、無機粒子を純水に投入し、超音波を使用して粒子を分散した後の溶液を、マルバーン社製のゼータサイザーナノＺＳ測定装置などの動的光散乱を用いた粒子径測定機で測定して、Ｚ平均粒子径の値を求めることができる。
【００１９】
また、無機粒子（Ｂ）の多分散指数は、０．８以下であることが好ましい。さらに、無機粒子（Ｂ）の多分散指数は、０．７以下であることがより好ましく、０.５以下であることが特に好ましい。このように、多分散指数の値の小さい無機粒子（Ｂ）を用いることにより、透明スクリーン用フィルムにおいて、極度に径の大きい、又は極度に径の小さい無機粒子を除くことができる。
【００２０】
［透明スクリーン用樹脂組成物に含まれるその他の成分］
透明スクリーン用樹脂組成物における熱可塑性樹脂（Ａ）及び無機粒子（Ｂ）以外の成分として、熱可塑性樹脂（Ａ）とは異なる樹脂を含んでいても良い。
また、透明スクリーン用樹脂組成物は、熱可塑性樹脂（Ａ）及び無機粒子（Ｂ）以外の添加剤として、以下のものを含んでいても良い。すなわち、透明スクリーン用フィルムにおいて、熱安定剤、酸化防止剤、難燃剤、難燃助剤、紫外線吸収剤、離型剤、及び着色剤から成る群から選択された少なくとも１種類の添加剤などである。所望の諸物性を著しく損なわない限り、帯電防止剤、蛍光増白剤、防曇剤、流動性改良剤、可塑剤、分散剤、抗菌剤等を添加してもよい。
透明スクリーン用樹脂組成物において、熱可塑性樹脂（Ａ）及び無機粒子（Ｂ）は、６０質量％以上含まれていることが好ましく、より好ましくは８０質量％以上、特に好ましくは９０質量％以上、含まれている。
【００２１】
［透明スクリーン用樹脂組成物の製造］
透明スクリーン用樹脂組成物は、上述の熱可塑性樹脂（Ａ）及び無機粒子（Ｂ）等の材料物質をブレンドすることにより製造される。例えば、タンブラーを用いて熱可塑性樹脂（Ａ）等の各成分を混合し、さらに押出機により溶融混練してペレット状の透明スクリーン用樹脂組成物を製造することができる。ただし、透明スクリーン用樹脂組成物の形態はペレット状には限定されず、フレーク状、粉末状、又はバルク状等であっても良い。
【００２２】
［透明スクリーン用フィルム］
本発明の透明スクリーン用フィルムは、上述の透明スクリーン用樹脂組成物を含む。
透明スクリーン用フィルムの厚さは、１０μｍ〜３０００μｍであることが好ましく、より好ましくは、３０μｍ〜２０００μｍであり、特に好ましくは５０μｍ〜１０００μｍ（１．０ｍｍ）である。
【００２３】
上述のように、透明スクリーン用フィルムが上述の透明スクリーン用樹脂組成物を含むことから明らかであるように、透明スクリーン用フィルムもまた、熱可塑性樹脂（Ａ）、及び、無機粒子（Ｂ）を含有する。
そして、透明スクリーン用フィルムに含まれる無機粒子（Ｂ）は、４００ｎｍ〜７０００ｎｍのＺ平均粒子径を有する。無機粒子（Ｂ）のＺ平均粒子径は、好ましくは、４００ｎｍ〜５０００ｎｍ、より好ましくは４３０ｎｍ〜３８００ｎｍ、さらに好ましくは５００ｎｍ〜３４００ｎｍ、特に好ましくは、６００ｎｍ〜３０００ｎｍである。
透明スクリーン用フィルムの無機粒子（Ｂ）の粒径については、透明スクリーン用フィルムを溶媒に溶解させた状態で確認することができる。すなわち、透明スクリーン用フィルムの無機粒子（Ｂ）は、透明スクリーン用フィルムを溶媒に溶かした状態で測定されるＺ平均粒子径の値が、４００ｎｍ〜７０００ｎｍであることが好ましく、より好ましくは５００ｎｍ〜３７００ｎｍである。
このように、無機粒子（Ｂ）のＺ平均粒子径の値を確認するために透明スクリーン用フィルムを溶解させる溶媒としては、透明スクリーン用フィルムが溶解可能であれば特に限定はないものの、上記フィルムを形成する樹脂の溶解度が高い溶媒が好ましく、ジクロロメタン、トルエン、キシレン、テトラヒドロフラン、１，４−ジオキサン、ジメチルホルムアミド、Ｎ−メチルピロリドン、酢酸エチル、シクロヘキサノン、アセトン、メチルエチルケトン、メタノール、シクロヘキサン等が具体例として挙げられる、これらの中でも、ジクロロメタン（ＣＨ２Ｃｌ２）が好ましい。
【００２４】
透明スクリーン用樹脂組成物を用いて製造された透明スクリーン用フィルムにおける無機粒子（Ｂ）の実際の分布をより正確に把握するためには、透明スクリーン用フィルムの断面観察により、透明スクリーン用フィルム中に分散された状態の無機粒子（Ｂ）の粒子径を測定し、例えば、平均粒子径を算出することが好ましい。
すなわち、詳細を後述する方法により、透明スクリーン用フィルム中に含まれる無機粒子（Ｂ）の粒子径をフィルム画像から測定し、得られた粒子径データから個数平均粒子径の値を算出する。
【００２５】
こうして算出される、透明スクリーン用フィルムに含まれる無機粒子（Ｂ）の粒子径の個数平均値は、３００〜３０００ｎｍであることが好ましく、４００〜２８００ｎｍであることがより好ましく、５００〜２５００ｎｍであることがさらに好ましい。
また、透明スクリーン用フィルム中の無機粒子（Ｂ）の粒子径分布に関しては、３００〜２０００ｎｍの範囲内の個数平均粒子径を有する無機粒子（Ｂ）が、無機粒子（Ｂ）の全体数を基準としたときの３０％以上を占めることが好ましく、より好ましくは３５％以上、さらに好ましくは４０％以上を占める。
【００２６】
なお、透明スクリーン用フィルム中の無機粒子（Ｂ）の成分については、上記＜無機粒子（Ｂ）＞の欄に記載した通りであり、例えば、Ｂｉ、Ｎｄ、Ｓｉ、Ａｌ、Ｚｒからなる群から選ばれる少なくとも１種の元素の酸化物、複合酸化物、及び、該酸化物及び該複合酸化物の少なくともいずれか一方の混合物のうち、いずれか一種以上を含むことが好ましい。透明スクリーン用フィルム中の無機粒子（Ｂ）は、より好ましくは、酸化ビスマス、酸化ジルコニウム、シリカ、及びアルミナから選択される少なくとも１種を含有し、特に好ましくは、ビスマスの酸化物、複合酸化物、及び、該酸化物及び該複合酸化物の少なくともいずれかの混合物を含有する。透明スクリーン用フィルム中の無機粒子（Ｂ）の成分は、例えばエネルギー分散型Ｘ線（ＥＤＸ）分析することにより確認することができる。
【００２７】
また、透明スクリーン用フィルム中の無機粒子（Ｂ）の含有量についても上述の通りであり、熱可塑性樹脂（Ａ）１００質量部に対して、無機粒子（Ｂ）が０．００１〜３．０質量部（約０．００１〜約３．０質量％）含まれ、好ましくは０．０１〜２．０質量部、より好ましくは０．０５〜１．０質量部、特に好ましくは０．１〜０．３質量部ほど、含まれる。ただし、無機粒子（Ｂ）は、少量であっても透明スクリーンの性能を向上可能であることから、熱可塑性樹脂（Ａ）１００質量部に対して、無機粒子（Ｂ）を０．００１〜０．０１５質量部程度、例えば、０．０１５質量部未満（樹脂組成物中、約０．０１５質量％未満）といった量のみ、添加しても良い。
【００２８】
透明スクリーン用フィルムにおいては、全光線透過率の値が７０％以上であることが好ましく、より好ましくは７４％以上、特に好ましくは８０％以上である。このように、高い全光線透過率の値を有する透明スクリーン用フィルムは、プロジェクタから投射された画像を鮮明に映し出すことができる。なお、本明細書における全光線透過率の値は、後述するＪＩＳ−Ｋ−７３６１及びＪＩＳ−Ｋ−７１３６に準拠した値である。
【００２９】
また、透明スクリーン用フィルムにおいては、ヘイズ値が７０％以下であることが好ましく、ヘイズ値は、より好ましくは５０％以下、さらに好ましくは４０％以下である。このように、ヘイズ値が十分に低い透明スクリーン用フィルムは、高い透明性を有し、美観に優れるとともに映像を良好に映し出すことができる。なお、本明細書におけるヘイズの値は、後述するＪＩＳ−Ｋ−７３６１及びＪＩＳ−Ｋ−７１３６に準拠した値である。
【００３０】
透明スクリーン用フィルムにおいては、下記式（Ｉ）で定義される拡散度Ｂの値が２〜７０の範囲であることが好ましい。拡散度Ｂの値は、より好ましくは５〜６５であり、特に好ましくは、１０〜６０である。このように、拡散度Ｂの値が大きい透明スクリーン用フィルムにおいては、透明スクリーン用フィルムの表面に入射（投射）した光の反射光が拡散され、効果が得られ、画像の視認性が良好となる。
【数２】
2019003626.tif 000003
拡散度Ｂの値は、以下のように算出される。まず、透明スクリーン用フィルムに対する光照射により、光線の出射強度受光Ｉθ°を測定する。こうして得られた出射強度受光Ｉθ°のデータのうち、Ｉ５°、Ｉ２０°、及びＩ７０°の値（式中ではそれぞれ、Ｉ５、Ｉ２０、及びＩ７０と示す）を用いて、上記式（Ｉ）により、拡散度Ｂが算出される。
上記式（Ｉ）において、Ｉθ°は、透明スクリーン用フィルムに垂直な方向に対し、角度θ°をなす方向へ出射する光線の出射強度を示す。
なお、式（Ｉ）における出射強度受光Ｉθ°の具体的な測定方法については、詳細を後述する。
【００３１】
透明スクリーン用フィルムにおいては、当該フィルムに光照射する照射光の波長が４００ｎｍ、５００ｎｍ、６００ｎｍ、及び７００ｎｍであるときの拡散度をそれぞれＢ（４００）、Ｂ（５００）、Ｂ（６００）、及びＢ（７００）としたとき、Ｂ（４００）、Ｂ（５００）、Ｂ（６００）、及びＢ（７００）の相対標準偏差（以下、単に相対標準偏差ともいう）が０〜２０％の範囲であることが好ましい。より好ましくは、Ｂ（４００）、Ｂ（５００）、Ｂ（６００）、及びＢ（７００）の相対標準偏差の値は、１８％以下であり、特に好ましくは、１５％以下である。
【００３２】
このように、異なる波長の光が入射（照射）したときに、波長域に応じた拡散度の値の差が十分に小さい透明スクリーン用フィルムにおいては、投影画像における様々な色のバランスが良好となり、色再現性が向上する。
例えば、図１を参照すると、相対標準偏差の値が小さい実施例３の透明スクリーン用フィルムにおいては、波長が４００ｎｍである青色の入射光、波長が５００ｎｍである緑色の入射光、波長が６００ｎｍである赤色の入射光、及び波長が７００ｎｍである赤紫色の入射光のいずれについても、受光角度と透過光強度との関係が概ね一定であることが分かる。従って、実施例３の透明スクリーン用フィルムにおいては、入射光によって生じる散乱光の散乱角に対する強度の挙動も、入射光の波長によっては変化せず、概ね一致するといえる。
これに対し、相対標準偏差の値が大きく、色再現性の観点からは好ましくない比較例１０の透明スクリーン用フィルムにおいては、入射光の波長が異なると、受光角度と透過光強度との関係が大きく異なり得ることが分かる。従って、比較例１０の透明スクリーン用フィルムにおいては、入射光によって生じる散乱光の散乱角に対する強度の挙動もまた、入射光の波長に応じて大きく異なるといえる。
なお、Ｂ（４００）、Ｂ（５００）、Ｂ（６００）、及びＢ（７００）の測定方法については後述する。
【００３３】
また、ＪＩＳ Ｚ８７２２の幾何条件（ｆ）に準拠するｄｉ：０°後分光方式にて測定する透明スクリーン用フィルムのＹＩ値（ΔＹＩ値）は、５以下であることが好ましい。より好ましくは、透明スクリーン用フィルムのＹＩ値（ΔＹＩ値）は、４．２以下であり、特に好ましくは、３．０以下である。ΔＹＩ値の測定には、日本電色工業（株）製分光透過色計「ＳＤ−６０００」を用いて行った。このとき、サンプルを置かずに測定したＹＩ値のデータを基準とし、サンプルを置いて測定したＹＩ値のデータとの差をΔＹＩ値として測定した。
このように、ＹＩ値（ΔＹＩ値）の小さい透明スクリーン用フィルムは、材料の樹脂の分解等に起因し得る色の変化、特に、黄色への変色が抑制されている。このため、ＹＩ値（ΔＹＩ値）の小さい透明スクリーン用フィルムにおいては、色再現性をさらに向上させることができる。
なお、表１及び表２においては、ＪＩＳＺ８７２２の幾何条件（ｆ）に準拠した測定により得られたデータから、ＡＳＴＭＥ３１３-０５に準拠して計算（ＪＩＳ  Ｋ７３７３に準拠した計算方法と同じ）した値をΔＹＩ値として示した。
【００３４】
［透明スクリーン］
本発明の透明スクリーンは、上述の透明スクリーン用フィルムを備えている。透明スクリーンにおいては、透明性及び可視光の透過率が高いことが好ましく、本願明細書中に記載の「透明」とは、画像がスクリーン上に投射可能である程度の透過視認性を実現できる透明性を有することを意味する。従って、本発明の透明スクリーンは、半透明であるものも包含する。
【００３５】
本発明の透明スクリーンにおいては、本発明の透明スクリーン用フィルム以外の層を積層させても良い。例えば、透明スクリーン用フィルムを支持するための支持層、透明スクリーン用フィルムの表面を保護するための保護層、及び、透明スクリーン用フィルムに他層を接着させるための接着層等を積層させても良い。
【００３６】
透明スクリーンの粘着層は、例えば、透明スクリーンに透明スクリーン用フィルム等のフィルムを貼付するための層であり、粘着層は、粘着剤組成物を用いて形成することが好ましい。透明スクリーン用フィルムの光学特性、透過視認等を損なわないように、粘着剤組成物としては、例えば、天然ゴム系、合成ゴム系、アクリル樹脂系、ポリビニルエーテル樹脂系、ウレタン樹脂系、シリコーン樹脂系等が好適に用いられる。合成ゴム系の粘着剤組成物の具体例としては、スチレン−ブタジエンゴム、アクリロニトリル−ブタジエンゴム、ポリイソブチレンゴム、イソブチレン−イソプレンゴム、スチレン−イソプレンブロック共重合体、スチレン−ブタジエンブロック共重合体、スチレン−エチレン−ブチレンブロック共重合体が挙げられる。シリコーン樹脂系の粘着剤組成物の具体例としては、ジメチルポリシロキサン等が挙げられる。これらの成分は、１種単独または２種以上を組み合わせて用いることができる。これらの中でも、シリコーン系粘着剤、アクリル系粘着剤等を用いて粘着層を形成することが好ましい。
透明スクリーンの厚さは、例えば、０．４５ｍｍ〜２ｍｍであり、より好ましくは、０．４８ｍｍ〜１．５ｍｍであり、特に好ましくは、０．５ｍｍ（５００μｍ）〜１．０ｍｍである。
【００３７】
なお、本発明の透明スクリーン用フィルム、及び透明スクリーンの形状については、平面及び曲面のいずれであっても良く、二次元加工、又は三次元加工されたものでも良い。加工方法については、特に限定されるものではないが、例えば、熱加工法や打ち抜き加工法、冷間曲げ加工法、及び絞り加工法等が好ましく挙げられ、熱曲げ加工法、曲面加工法、フリーブロー成形法などがより好ましく、プレス成形法や真空成形法、圧空成形法、及び、自然放置法等が特に好ましい。
【００３８】
［映像の投射］
映像の投射において、上述の本発明の透明スクリーンを用いることができる。映像投射においては、本発明の透明スクリーンの背面から投射してもよく、前面から投射してもよい。すなわち、本発明の透明スクリーンは、透過光を観察する透過型スクリーンでもよく、反射光を観察する反射型スクリーンでもよい。
【００３９】
［透明スクリーン用フィルム及び透明スクリーンの製造方法］
本発明の透明スクリーン用フィルムは、上述の透明スクリーン用樹脂組成物を用いる製造方法によって製造される。例えば、以下の通りである。まず、熱可塑性樹脂（Ａ）に無機粒子（Ｂ）を所定量、添加して溶融混練する。そして、例えば、ストランドカットにより無機粒子（Ｂ）を含む熱可塑性樹脂（Ａ）のペレットを得る。こうして得られた透明スクリーン用樹脂組成物のペレットを、例えばフィルム押出機により押出成形することにより、透明スクリーン用フィルムを製造することができる。
【００４０】
さらに、上述の様々な加工法を適宜、選択して採用することにより、透明スクリーン用フィルムの形状を調整する。こうして適宜、形状の調整された透明スクリーン用フィルムを用いて、透明スクリーンを製造することができる。より具体的な製造方法については、以下の実施例の方法が挙げられる。
【実施例】
【００４１】
以下、実施例を示して本発明について更に具体的に説明する。ただし、本発明は以下の実施例に限定して解釈されるものではない。【００４２】
実施例及び比較例で使用した原料は次の通りである。
［原料］
・熱可塑性樹脂（Ａ）
（Ａ１）ビスフェノールＡを出発原料とする芳香族ポリカーボネート樹脂（三菱エンジニアリングプラスチックス化学株式会社製ユーピロンＳ−３０００Ｆ、粘度平均分子量：２２，０００）
（Ａ２）変性ポリエチレンテレフタレート樹脂（ＳＫ  Ｃｈｅｍｉｃａｌｓ製ＳＫＹＧＲＥＥＮ  Ｓ２００８、粘度平均分子量：３１，０００）
・無機粒子（Ｂ）
（Ｂ１）ビスマス系金属酸化物（酸化ネオジムを含むビスマス酸化物、東罐マテリアルテクノロジー株式会社製４２−９２０Ａ）
（Ｂ２）ビスマス系金属酸化物（酸化ネオジムを含むビスマス酸化物、東罐マテリアルテクノロジー株式会社製４２−９２０Ａ）を粉砕及び分級加工した粒子
加工は、日清エンジニアリング株式会社製の気流式粉砕機（機種：スーパージェットミルＳＪ−５００）、及び、日清エンジニアリング株式会社製の空気分級機（機種：エアロファインクラシアＡＣ−２０）を用いて行い、気流式粉砕機で粒子を粉砕した後、空気式分級機で粗大粒子を取り除くことで加工粒子を得た。なお、得られた粒子を純水分散させ、レーザー回折散乱法を用いた粒度分布測定装置（マイクロトラック・ベル株式会社製ＭＴ３３００ＥＸＩＩ）を用いて粒度分布を測定し、体積換算平均粒径Ｄ５０を求めたところ、加工前の（Ｂ１）の粒子のＤ５０の値は０．９４μｍであり、加工後の（Ｂ２）の粒子のＤ５０の値は０．２７μｍであった。
（Ｂ３）シリカ粒子（二酸化ケイ素、株式会社アドマテックス社製アドマナノＹＡ０５０Ｃ−ＳＰ３）
（Ｂ４）シリカ粒子（二酸化ケイ素、株式会社アドマテックス社製アドマナノＹＡ１００Ｃ−ＳＰ３）
（Ｂ５）シリカ粒子（二酸化ケイ素、株式会社アドマテックス社製アドマファインＳＯ−Ｃ１）
（Ｂ６）シリカ粒子（二酸化ケイ素、株式会社アドマテックス社製アドマファインＳＣ−２５００ＳＱ）
（Ｂ７）シリカ粒子（二酸化ケイ素、株式会社アドマテックス社製アドマファインＳＣ−４５００ＳＱ）
（Ｂ８）シリカ粒子（二酸化ケイ素、株式会社アドマテックス社製アドマファインＳＣ−５５００ＳＱ）
（Ｂ９）シリカ粒子（二酸化ケイ素、株式会社アドマテックス社製アドマファインＳＯ−Ｃ６）
（Ｂ１０）アルミナ粒子（酸化アルミニウム、和光純薬工業株式会社製α−アルミナ  品番０１７−１３００５）
（Ｂ１１）ジルコニア粒子（酸化ジルコニウム、堺化学工業株式会社製ジルコニア  メタノール分散液ＳＺＲ−Ｍ）
（Ｂ１２）ジルコニア粒子（酸化ジルコニウム、株式会社アイテック製Ｚｉｒｃｏｎｅｏ）
（Ｂ１３）ジルコニア粒子（酸化ジルコニウム、第一稀元素化学工業株式会社製ＵＥＰ）
（Ｂ１４）ジルコニア粒子（酸化ジルコニウム、第一稀元素化学工業株式会社製ＵＥＰ−１００）
（Ｂ１５）ジルコニア粒子（酸化ジルコニウム、第一稀元素化学工業株式会社製ＳＰＺ）
・酸化防止剤（Ｃ）
ビス（２，６−ジ−ｔｅｒｔ−ブチル−４−メチルフェニル）ペンタエリスリトールジホスファイト（リン系酸化防、止剤ＡＤＥＫＡ株式会社製アデカスタブＰＥＰ−３６）
・離型剤（Ｄ）
グリセリンモノステアレート（理研ビタミン株式会社製リケマールＳ−１００Ａ）【００４３】
［樹脂組成物に含まれる無機粒子のＺ平均粒子径、及び多分散指数（Ｐｄｉ）の測定］
無機粒子（Ｂ）のＺ平均粒子径、及び多分散指数（Ｐｄｉ）は、動的光散乱法を利用したマルバーン社製のゼータサイザーナノＺＳ測定装置を用いた測定結果から、キュムラント解析により求めた。なお、測定は室温で行い、無機粒子（Ｂ）を純水に０．１重量％の濃度で分散させた分散液を測定した。なお、無機粒子（Ｂ）の分散には超音波を使用した。
多分散性指数（ＰＤｉ）とは、粒子の粒径分布を定義する指数であり、粒径分布が狭いほど、ＰＤiはゼロに近づき、逆に、粒径分布が広い、つまり多分散性が大きいほど、ＰＤiは大きくなる。【００４４】
［無機粒子を添加した熱可塑性樹脂ペレットの製造］
上述の熱可塑性樹脂（Ａ１）及び（Ａ２）に対して、無機粒子（Ｂ）及び酸化防止剤（Ｃ）、離型剤（Ｄ）をそれぞれ表１に記載の添加量となるように添加した。その後、タンブラーにて２０分間、樹脂等を混合した後、スクリュー径２６ｍｍのベント付二軸押出機（東芝機械（株）社製「ＴＥＭ２６ＳＳ」）により、シリンダー温度２８０℃で溶融混練し、ストランドカットによりペレットを得た。【００４５】
［無機粒子を添加した熱可塑性樹脂フィルムの製造］
得られたペレットを、スクリュー径３０ｍｍのＴダイリップの付いたベント付き二軸フィルム押出機（株式会社日本製鋼所製ＴＥＸ−３０α）にて溶融させ、押し出すことにより、シート及びフィルムを成形した。【００４６】
［粘着層の製造例１］
こうして成形した実施例２に記載の樹脂フィルムに金属製バーコーターを用いて熱硬化型塗料を塗布した後、オーブンにて加熱、乾燥を行うことによって厚さ１μｍのプライマー層を形成した。しかる後、リバースグラビアロールを使用し、シリコーン系粘着塗料を塗布した後、オーブンにて加熱、乾燥を行うことによって厚さ５０μｍの粘着層を形成した。
［粘着層の製造例２］
また、２５μｍ厚みの離型処理を施したＰＥＴフィルムの離型処理面にアクリル系粘着剤をグラビアロールもしくはバーコーターを使用して塗布した後、オーブンにて加熱、乾燥を行うことによって厚さ１７μｍの粘着膜を形成した。実施例２に記載の樹脂フィルムに前記フィルムの粘着層面を貼り合せ加圧することで実施例２に記載の樹脂フィルムへ粘着層を転写させることで粘着層を形成した。【００４７】
こうして成形した樹脂フィルムに含まれる無機粒子（Ｂ）の粒子径を、フィルムを溶媒に溶解させる方法（溶解法）、及び、フィルムの断面形状を観察する方法（断面観察法）により、測定した。【００４８】
［溶媒を用いた樹脂フィルム中の無機粒子（Ｂ）のＺ平均粒子径、及び多分散指数（Ｐｄｉ）の測定（溶解法）］
まず、フィルムを溶媒に溶解させ、Ｚ平均粒子径、及び多分散指数（Ｐｄｉ）を測定する方法については以下の通りである。ガラス製のバイアルに、樹脂フィルムに含まれていた熱可塑性樹脂（ＰＣ樹脂）の濃度が１％となるようにＣＨ２Ｃｌ２溶媒を加え、アズワン株式会社製のミックスローター（型式：ＶＭＲ−５Ｒ）により、２時間以上シーソー撹拌及び回転撹拌することで調整した。こうして得られた樹脂含有溶媒を、動的光散乱法を利用したマルバーン社製のゼータサイザーナノＺＳ測定装置により測定し、キュムラント解析により溶媒中の無機粒子（Ｂ）のＺ平均粒子、及び多分散指数（Ｐｄｉ）を求めた。なお、測定は室温で行った。多分散性指数（ＰＤｉ）とは、粒子の粒径分布を定義する指数であり、粒径分布が狭いほど、ＰＤｉはゼロに近づき、逆に、粒径分布が広い、つまり多分散性が大きいほど、ＰＤｉは大きくなる。【００４９】
［断面観察による樹脂フィルム中の無機粒子の粒子径の測定（断面観察法）］
上述の方法で成形した樹脂フィルムに対し、イオンミリングで断面加工を３時間程度行い、得られた断面を電界放出型走査電子顕微鏡（ＦＥ-ＳＥＭ）で断面観察した。このイオンミリング断面加工に用いた装置は、日立ハイテクノロジーズ製ＩＭ−４０００であり、ＦＥ−ＳＥＭによる断面観察に用いた装置は、日立ハイテクノロジーズ製ＳＵ−８２２０である。なお、断面観察の像観察モードは、ＬＡ−ＢＳＥ像を使用し、倍率を２０００倍としたときに観察しうる粒子の粒子径を測定した。各フィルムについて、少なくとも１０個以上の粒子を観察した。【００５０】
上述の観察データに基づき、個々の粒子の粒子径ｄを、
（長辺方向の粒子径（ａ）＋短辺方向の粒子径（ｂ））／２＝ｄの式に基づいて計算した。長辺方向の粒子径（ａ）と、短辺方向の粒子径（ｂ）の概略は図３に示す通りであり、粒子径（ａ）は、粒子の断面の中心点を通る径のうち最も長い粒子径であり、粒子径（ｂ）は、粒子の断面の中心点を通る径のうち最も短い粒子径である。
さらに、多数の粒子の平均粒子径の値を個数平均粒子径Ｄａｖとして、以下の式
Σ(ｎｄ)/Σ(ｎ)＝Ｄａｖにより計算した。この式において、ｄは、個々の粒子の粒子径、すなわち各粒子径を表し、ｎは、個数基準の割合（パーセント）を表す。また、粒子径ｄの値が３００〜２０００ｎｍの範囲内にある粒子数の観察可能な粒子の総数に対する割合を求めた。ここで、観察可能な粒子の総数とは、所定の範囲の画像を上述のように２０００倍に拡大した断面において観察可能な粒子の数（全粒子数）である。  
さらに、エネルギー分散型Ｘ線（ＥＤＸ）分析することにより、観察された粒子が、粒子径の算出の対象である無機粒子であることを確認した。ＥＤＸに用いた装置は、堀場製作所製Ｘ−ＭａｘＮ分である。【００５１】
［透明スクリーン用フィルムの評価］
上記の実施例及び比較例で製造したフィルムの光学特性を下記の通り評価した。
まず、フィルムの全光線透過率（％）、平行線透過率（％）、及びヘイズ（％）を、ヘイズメータ（株式会社村上色彩技術研究所製、商品名：ＨＭ−１５０型）を用いて、ＪＩＳ−Ｋ−７３６１及びＪＩＳ−Ｋ−７１３６に準拠して測定した。
次に、フィルムの光拡散性と色再現性、写像性を下記の基準に基づいて評価した。【００５２】
［フィルムの光拡散性］
〈拡散度の測定方法〉
株式会社村上色彩研究所製のハロゲンランプを光源とする変角光度計（型式ＧＰ−２００）を用いて、透過測定にて下記の測定条件にて透明スクリーン用フィルムに光照射を行い、光線の出射強度受光Ｉθ°を測定した。得られた出射強度受光Ｉθ°のデータを用いて、下記式（Ｉ）により拡散度Ｂを算出した。
【数３】
2019003626.tif 000004
（上式（Ｉ）において、Ｉθ°は、透明スクリーン用フィルムに垂直な方向に対し、角度θ°をなす方向へ出射する光線の出射強度を示す）。
なお、上記測定にあたり、最初に透明スクリーン用フィルムを置かない状態で、受光角度３°における光線の出射強度が８５％となるように感度調節を行った。
・フィルタ  ：なし
・光束絞り  ：６．０
・受光絞り  ：４．０
・入射角度  ：０°
・試料あおり角度：０°
・受光開始角度：−９０°
・受光終了角度：９０°【００５３】
［フィルムの色再現性］
光源と透明スクリーン用フィルムの間に４００ｎｍ、５００ｎｍ、６００ｎｍ又は７００ｎｍのバンドパスフィルタを挿入し、拡散度を測定した。測定方法は、上述のフィルムの光拡散性評価と同様に行った。拡散度をそれぞれＢ（４００）、Ｂ（５００）、Ｂ（６００）、Ｂ（７００）とし、Ｂ（４００）、Ｂ（５００）、Ｂ（６００）、及びＢ（７００）の平均値及び標準偏差、相対標準偏差を算出した。【００５４】
［写像性］
スガ試験機株式会社製の写像性測定機（型式ＩＣＭ−１Ｔ）を用いて、ＪＩＳ  Ｋ７３７４に準拠して、光学くし幅０．１２５ｍｍで測定した時の像鮮明度（％）の値を写像性とした。
次に、フィルムの透明性、プロジェクター画像視認性、及びプロジェクターの色味を下記の基準に基づいて目視で評価した。【００５５】
［透明性評価基準］
特に良好：フィルムはとても透明であった。
良好：フィルムは透明であった。
不良：フィルムは白濁していて、透明性に劣るものであった。【００５６】
［透明スクリーンの製造と評価］
透明スクリ−ンとして、上記の実施例及び比較例で製造したシート及びフィルムを、モバイルプロジェクター（カシオ計算機株式会社製、商品名：ＸＪ−Ａ１４２）の映像投射レンズから２ｍ離れた位置に設置した。次に、４５°下方からスクリーンに映像を投射し、スクリーンの位置に焦点が合うようにプロジェクターの焦点つまみを調整した。プロジェクター画像視認性について、正面１ｍから観察したときの画像視認性、及び斜め４５°前方１ｍから観察したときの画像視認性、及び画像の色味を、下記の基準に基づいて目視で評価した。なお、画像視認性の評価は暗室にて行い、モバイルプロジェクターの反対面、すなわちスクリーン透過光を観察することで、評価した。評価結果を以下の表１及び表２に示す。【００５７】
［画像視認性の評価基準］
特に良好：スクリーンの映像がとても鮮明であった。
良好：スクリーンの映像が鮮明であった。
やや不良：スクリーンの映像がやや不鮮明であった。
不良：スクリーンの映像が不鮮明であった。
［画像の色味の評価基準］
特に良好：スクリーン映像の色再現性がとても高かった。
良好：スクリーン映像の色再現性が高かった。
やや不良：スクリーン映像の青みがあり、色再現性がやや低かった。
不良：スクリーン映像の青みが強く、色再現性が低かった。【００５８】
【表１】
2019003626.tif 000005
【００５９】
【表２】
2019003626.tif 000006
【図１】
2019003626.tif 000008
【図２】
2019003626.tif 000009
【図３】
2019003626.tif 000010
【国際調査報告】
2019003626.tif 000011
2019003626.tif 000012
2019003626.tif 000013
2019003626.tif 000014